(57)【要約】【課題】カラーフィルタ作成時の高温での熱履歴を受けた後も輝度が高く、なおかつ熱履歴を受けた前後の色相変化が小さい画像が得ることができるカラーフィルタ用有機顔料組成物、その製造方法及び当該顔料組成物を画素部に含有するカラーフィルタを提供する。【解決手段】質量換算で有機顔料（Ａ）１００部当たり、ポリシロキサン重合体とポリシロキサン以外の重合体からなる複合樹脂（Ｂ）０．１〜１５部を含有することを特徴とするカラーフィルタ用有機顔料組成物、および該カラーフィルタ有機顔料組成物を画素部に含有することを特徴とするカラーフィルタ。【選択図】なし【特許請求の範囲】
【請求項１】
質量換算で有機顔料（Ａ）１００部当たり、ポリシロキサン重合体とポリシロキサン以外の重合体からなる複合樹脂（Ｂ）０．１〜１５部を含有することを特徴とするカラーフィルタ用有機顔料組成物。
【請求項２】
前記複合樹脂（Ｂ）が、前記有機顔料（Ａ）の顔料粒子表面に処理されていることを特徴とする請求項１記載のカラーフィルタ用有機顔料組成物。
【請求項３】
前記複合樹脂（Ｂ）が、加水分解性シリル基および酸基を併有する重合体の存在下に、一分子中に少なくとも２個の、珪素原子に結合した加水分解性基を有する珪素化合物の加水分解縮合反応を行なうことにより得られる複合樹脂である請求項１または２いずれか記載のカラーフィルタ用有機顔料組成物。
【請求項４】
前記複合樹脂（Ｂ）が、親水性基含有ポリウレタンとビニル重合体とが前記ポリシロキサンを介して結合した複合樹脂である請求項１または２いずれか記載のカラーフィルタ用有機顔料組成物。
【請求項５】
前記ポリシロキサン重合体が、シラノール基および／または加水分解性シリル基、並びに重合性二重結合を有するポリシロキサン重合体である複合樹脂（Ｂ）である請求項１〜４いずれか１項記載のカラーフィルタ用有機顔料組成物。
【請求項６】
前記複合樹脂（Ｂ）と有機顔料（Ａ）をソルベントソルトミリングする請求項１〜５のいずれか１項記載のカラーフィルタ用有機顔料組成物の製造方法。
【請求項７】
請求項１〜５のいずれか１項記載のカラーフィルタ用有機顔料組成物を、画素部に含有することを特徴とするカラーフィルタ。
【請求項８】
請求項６記載のカラーフィルタ用有機顔料組成物の製造方法で得られたカラーフィルタ用有機顔料組成物を、画素部に含有することを特徴とするカラーフィルタ。
【発明の詳細な説明】
【技術分野】
【０００１】
本発明は、カラーフィルタ作成時の高温での熱履歴を受けた後も輝度が高く、なおかつ熱履歴を受けた前後の色相変化が小さい画像が得ることができるカラーフィルタ用有機顔料組成物、その製造方法及び当該顔料組成物を画素部に含有するカラーフィルタに関する。
【背景技術】
【０００２】
液晶表示装置のカラーフィルタは、赤色画素部（Ｒ）、緑色画素部（Ｇ）及び青色画素
部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
【０００３】
カラーフィルタを作成する際の有機顔料は、従来の汎用用途とは全く異なる特性、具体的には、液晶表示装置の表示画面がよりハッキリ見える様にする（高コントラスト化）、或いは、同じく表示画面がより明るくなる様にする（高輝度化）等の要求がある。この様な要求に応じるため、平均一次粒子径が１００ｎｍ以下となる様に微細化された粉体の有機顔料が多用されている。
【０００４】
しかし、一方この様に微細化が進むほど、顔料の表面積が大きくなることで、表面エネルギーが増大し、カラーフィルタ作成時の熱履歴により有機顔料の凝集が起こり、結果として、輝度、コントラストが低下するという問題がある。
【０００５】
そこで、耐熱性を付与させるため、有機顔料誘導体や界面活性剤や合成樹脂による表面処理がよく行われる。この表面処理により、何も表面処理をされていない有機顔料の分散性や分散安定性、耐熱性を向上させることが出来る。
【０００６】
表面処理の手法としては、混練法、酸・アルカリ析出法、加圧加熱法等が知られている。具体的には、アクリル樹脂の存在下で有機顔料をソルベントソルトミリングする方法などが知られている。
【０００７】
有機顔料の合成樹脂による表面処理については、（メタ）アクリル樹脂、エポキシ樹脂、ポリエステル樹脂、ポリウレタン樹脂等といった、大括りのポリマーのカテゴリー別には検討がなされているが、具体的にどの様なカテゴリーのポリマーが分散性や分散安定性での改良効果が高いのか、及び同じカテゴリーのポリマー内でどの様な構造のポリマーが、選択的に、最も前記改良効果が高いのかについては、体系的な検討が行われているわけではなく、不明な点も多い。
【０００８】
しかしながら、微細な有機顔料は、汎用有機顔料よりも凝集しやすいことから、必ずしも、汎用用途で用いられている有機顔料の表面処理の手法によって、どの様な合成樹脂を用いて表面処理しても、期待した通りの改良効果が得られるわけではなく、試行錯誤によって、最適なカテゴリーで最適な構造の合成樹脂を選択しているのが実態である。
【０００９】
具体的には、例えば、カラーフィルタ用カラーレジストの調製に用いる有機顔料の表面処理方法としては、ロジンエステルと有機顔料をソルベントソルトミリングする方法が知られている（特許文献１）。また、有機顔料の表面処理に用いられる合成樹脂としては、エポキシ基および／またはα−クロロヒドリン基を含有し、かつ側鎖の炭素原子数が異なる（メタ）アクリル酸エステル２種以上の単量体を含む単量体混合物を重合して得られた重合体が知られている（特許文献２）。
【先行技術文献】
【特許文献】
【００１０】
【特許文献１】特開平８−１７９１１１号公報
【特許文献２】特開２０１３−２２８７１４号公報
【発明の開示】
【発明が解決しようとする課題】
【００１１】
しかしながら、上記したソルベントソルトミリングによって、上記したエポキシ基および／またはα−クロロヒドリン基を含有し、かつ側鎖の炭素原子数が異なる（メタ）アクリル酸エステル２種以上の単量体を含む単量体混合物を重合して得られた重合体を顔料表面に処理した有機顔料は、日進月歩で改良が求められている光学特性の要求レベルを達成するには、依然として輝度、耐熱性が不足している。
【００１２】
本発明は、カラーフィルタ作成時の高温での熱履歴を受けた後も輝度が高く、なおかつ熱履歴を受けた前後の色相変化が小さい画像が得ることができるカラーフィルタ用有機顔料組成物、その製造方法及び当該顔料組成物を画素部に含有するカラーフィルタを提供する。 
【課題を解決するための手段】
【００１３】
そこで、本発明者らは上記課題を解決すべく、各種の合成樹脂を用いて有機顔料の表面処理効果を鋭意検討したところ、ポリシロキサン重合体と、ポリシロキサン以外の重合体からなる複合樹脂で表面処理を行うと、上記した欠点が解消された着色物が得られること、特に、製造工程或いは使用条件で高温に長時間曝される様な液晶表示装置に用いられるカラーフィルタにおいて、輝度と耐熱性に優れた液晶表示が可能なカラーフィルタとなることを見出し、本発明を完成するに至った。
【００１４】
即ち本発明は、質量換算で有機顔料（Ａ）１００部当たり、ポリシロキサン重合体とポリシロキサン以外の重合体からなる複合樹脂（Ｂ）０．１〜１５部を含有することを特徴とするカラーフィルタ用有機顔料組成物。
【００１５】
また、前記複合樹脂（Ｂ）が、前記有機顔料（Ａ）の顔料粒子表面に処理されていることを特徴とするカラーフィルタ用有機顔料組成物。
【００１６】
また、前記複合樹脂（Ｂ）が、加水分解性シリル基および酸基を併有する重合体の存在下に、一分子中に少なくとも２個の、珪素原子に結合した加水分解性基を有する珪素化合物の加水分解縮合反応を行なうことにより得られる複合樹脂であるカラーフィルタ用有機顔料組成物。
【００１７】
また、前記複合樹脂（Ｂ）が、親水性基含有ポリウレタンとビニル重合体とが前記ポリシロキサンを介して結合した複合樹脂であるカラーフィルタ用有機顔料組成物。
【００１８】
また、前記ポリシロキサン重合体が、シラノール基および／または加水分解性シリル基、並びに重合性二重結合を有するポリシロキサン重合体である複合樹脂（Ｂ）であるカラーフィルタ用有機顔料組成物。
【００１９】
また、前記樹脂（Ｂ）と有機顔料（Ａ）をソルベントソルトミリングするカラーフィルタ用有機顔料組成物の製造方法。
【００２０】
また、前記カラーフィルタ用有機顔料組成物を、画素部に含有することを特徴とするカラーフィルタ。
【００２１】
更に、前記カラーフィルタ用有機顔料組成物の製造方法で得られたカラーフィルタ用有機顔料組成物を、画素部に含有することを特徴とするカラーフィルタに関するものである。
【発明の効果】
【００２２】
本発明の有機顔料組成物は、有機顔料（Ａ）と特定の複合樹脂（Ｂ）とを所定割合で含有していることから、熱履歴を長時間に亘り受けても着色物の色差が小さい、すなわち着色の耐熱性に優れた着色物が得られるという格別顕著な技術的効果を奏する。
【００２３】
また本発明の有機顔料組成物の製造方法は、上記した有機顔料組成物が簡便に得られるという格別顕著な技術的効果を奏する。
【００２４】
更に本発明のカラーフィルタは、上記した有機顔料組成物又は上記した製造方法にて得られた有機顔料組成物を画素部に含有することから、輝度により優れた液晶表示が可能であるという格別顕著な技術的効果を奏する。
【発明を実施するための最良の形態】
【００２５】
本発明の有機顔料組成物は、質量換算で有機顔料（Ａ）１００部当たり、ポリシロキサン重合体とポリシロキサン以外の重合体からなる複合樹脂（Ｂ）０．１〜１５部を含有することを特徴とする。
【００２６】
有機顔料（Ａ）としては、公知慣用のものがいずれも挙げることができる。例えば、フタロシアニン顔料、ジオキサジン顔料、アゾ顔料、キナクリドン顔料、スレン顔料、ペリレン顔料、ペリノン顔料、フタロン顔料、イソインドリン顔料、イソインドリノン顔料、メチン・アゾメチン顔料、アントラキノン顔料、チオインジゴ顔料、金属錯体顔料またはジケトピロロピロール顔料等の有機顔料を挙げることができ、フタロシアニン顔料としては、銅フタロシアニン、無金属フタロシアニン、亜鉛フタロシアニン、コバルトフタロシアニン、ニッケルフタロシアニン、鉄フタロシアニン等、およびそれらのフタロシアニンをハロゲン化したハロゲン化フタロシアニン、アゾ顔料としてはアゾレーキ顔料、不溶性アゾ顔料、縮合アゾ顔料等、アントラキノン顔料としては、アミノアントラキノン、ジアミノジアントラキノン、アントラピリミジン、フラバントロン、アントアントロン、インダントロン、ピラントロン、ビオラントロン等、または、アセチレンブラック、チャンネルブラック、ファーネスブラック等のカーボンブラック、その他有機顔料全般を用いることができる。
【００２７】
具体的に、キナクリドン顔料としては、例えばＣ．Ｉ．Ｐｉｇｍｅｎｔ Ｖｉｏｌｅｔ １９、同４２、Ｃ．Ｉ．Ｐｉｇｍｅｎｔ Ｒｅｄ １２２、同２０２、同２０６、同２０７、同２０９、Ｃ．Ｉ．Ｐｉｇｍｅｎｔ Ｏｒａｎｇｅ ４８、同４９等の顔料が挙げられる。
【００２８】
フタロシアニン顔料としては、例えばＣ．Ｉ．Ｐｉｇｍｅｎｔ Ｂｌｕｅ １５、同１５：１、同１５：２、同１５：３、同１５：４、同１５：６、同１６、Ｃ．Ｉ．Ｐｉｇｍｅｎｔ Ｇｒｅｅｎ ７、同３６、同５８、同５９等の顔料が挙げられる。
【００２９】
スレン顔料としては、例えばＣ．Ｉ．Ｐｉｇｍｅｎｔ Ｂｌｕｅ ６０、Ｃ．Ｉ．Ｐｉｇｍｅｎｔ Ｙｅｌｌｏｗ ２４、同１０８、Ｃ．Ｉ．Ｐｉｇｍｅｎｔ Ｒｅｄ １６８、同１７７、Ｃ．Ｉ．Ｐｉｇｍｅｎｔ Ｏｒａｎｇｅ ４０等の顔料が挙げられる。
【００３０】
ペリレン・ペリノン顔料としては、例えばＣ．Ｉ．Ｐｉｇｍｅｎｔ Ｖｉｏｌｅｔ ２９、Ｃ．Ｉ．Ｐｉｇｍｅｎｔ Ｒｅｄ １２３、同１４９、同１７８、同１７９、Ｃ．Ｉ．Ｐｉｇｍｅｎｔ Ｂｌａｃｋ ３１、同３２、Ｃ．Ｉ．Ｐｉｇｍｅｎｔ Ｏｒａｎｇｅ ４３等の顔料が挙げられる。
【００３１】
フタロン顔料としては、例えば、Ｃ．Ｉ．Ｐｉｇｍｅｎｔ Ｙｅｌｌｏｗ １３８等の顔料が挙げられる。
【００３２】
ジオキサジン顔料としては、例えばＣ．Ｉ．Ｐｉｇｍｅｎｔ Ｖｉｏｌｅｔ ２３、同３７、Ｃ．Ｉ．Ｐｉｇｍｅｎｔ Ｂｌｕｅ ８０等の顔料が挙げられる。
【００３３】
イソインドリノン顔料としては、例えばＣ．Ｉ．Ｐｉｇｍｅｎｔ Ｙｅｌｌｏｗ １０９、同１１０、同１７３、Ｃ．Ｉ．Ｐｉｇｍｅｎｔ Ｏｒａｎｇｅ ６１等の顔料が挙げられる。
【００３４】
メチン・アゾメチン顔料としては、例えばＣ．Ｉ．Ｐｉｇｍｅｎｔ Ｙｅｌｌｏｗ １３９、同１８５、Ｃ．Ｉ．Ｐｉｇｍｅｎｔ Ｏｒａｎｇｅ ６６、Ｃ．Ｉ．ＰｉｇｍｅｎｔＢｒｏｗｎ ３８等の顔料が挙げられる。
【００３５】
金属錯体顔料としては、例えば、Ｃ．Ｉ．Ｐｉｇｍｅｎｔ Ｙｅｌｌｏｗ １５０、１２９、Ｃ．Ｉ．Ｐｉｇｍｅｎｔ Ｏｒａｎｇｅ ６８、Ｃ．Ｉ．Ｐｉｇｍｅｎｔ Ｒｅｄ ２５７等の顔料が挙げられる。
【００３６】
ジケトピロロピロール顔料としては、例えばＣ．Ｉ．Ｐｉｇｍｅｎｔ Ｒｅｄ ２５４、同２５５、Ｃ．Ｉ．Ｐｉｇｍｅｎｔ Ｏｒａｎｇｅ ７１、７２等の顔料がある。
【００３７】
アゾレーキ顔料としては、例えばＣ．Ｉ．Ｐｉｇｍｅｎｔ Ｒｅｄ ４８：１、同４８：２、同４８：３、同４８：４、同４８：５、同４９：１、同４９：２、同４９：３、同５０：１、同５１：１、同５２：１、同５２：２、同５３：１、同５７：１、同５８：２、同５８：４、同６０：１、同６３：１、同６３：２、同６４：１、同２００、同２１１、同２３８、同２３９、同２４０、同２４３、同２４５、同２４７、Ｃ．Ｉ．Ｐｉｇｍｅｎｔ Ｙｅｌｌｏｗ ６１、同６２：１、同１０４、同１３３、同１６８、同１６９、同１８３、同１９０、同１９１、Ｃ．Ｉ．Ｐｉｇｍｅｎｔ Ｏｒａｎｇｅ １７、同１７：１、同１９、同４６等の顔料が挙げられる。
【００３８】
不溶性アゾ顔料としては、例えば、Ｃ．Ｉ．Ｐｉｇｍｅｎｔ Ｙｅｌｌｏｗ １、同３、同１２、同１３、同１４、同１７、同５５、同７３、同７４、同８１、同８３、同９７、同１３０、同１５１、同１５２、同１５４、同１５６、同１６５、同１６６、同１６７、同１７０、同１７１、同１７２、同１７４、同１７５、同１７６、同１８０、同１８１、同１８８、Ｃ．Ｉ．Ｐｉｇｍｅｎｔ Ｏｒａｎｇｅ １６、同３６、同６０、Ｃ．Ｉ．Ｐｉｇｍｅｎｔ Ｒｅｄ ５、同２２、同３１、同１１２、同１４６、同１５０、同１７１、同１７５、同１７６、同１８３、同１８５、同２０８、同２１３、Ｃ．Ｉ．ＰｉｇｍｅｎｔＶｉｏｌｅｔ ４３、同４４、Ｃ．Ｉ．Ｐｉｇｍｅｎｔ Ｂｌｕｅ ２５、同２６等の顔料が挙げられる。
【００３９】
縮合アゾ顔料としては、例えば、Ｃ．Ｉ．Ｐｉｇｍｅｎｔ Ｙｅｌｌｏｗ ９３、同９４、同９５、同１２８、同１６６、Ｃ．Ｉ．Ｐｉｇｍｅｎｔ Ｏｒａｎｇｅ ３１、Ｃ．Ｉ．Ｐｉｇｍｅｎｔ Ｒｅｄ １４４、同１６６、同２１４、同２２０、同２２１、同２４２、同２４８、同２６２、Ｃ．Ｉ．Ｐｉｇｍｅｎｔ Ｂｒｏｗｎ ４１、同４２等の顔料がある。
【００４０】
本発明における有機顔料（Ａ）は、カラーフィルタとして高輝度、高コントラストが要求されるため、一次粒子の平均粒子径１００ｎｍ以下であることが好ましく、さらには、８０ｎｍ以下であると、より鮮明な着色物を得られやすいのでより好ましい。一方で、粒子径が小さい有機顔料（Ａ）ほど一般的に耐熱性が低い場合が多いので、鮮明性を損なわずに何等かの手段で耐熱性を改良することが必要となる。
【００４１】
本発明において一次粒子の平均粒子径とは、次の様に測定される。まず、透過型電子顕微鏡または走査型電子顕微鏡で視野内の粒子を撮影する。そして、二次元画像上の、凝集体を構成する一次粒子の５０個につき、個々の粒子の内径の最長の長さ（最大長）を求める。個々の粒子の最大長の平均値を一次粒子の平均粒子径とする。
【００４２】
また、本発明におけるポリシロキサン重合体とポリシロキサン以外の重合体からなる複合樹脂（Ｂ）としても、公知慣用のものをいずれも用いることができる。
【００４３】
本発明における複合樹脂（Ｂ）は、加水分解性シリル基（ｂ−１）および酸基を併有する重合体（ｂ−２）の存在下に、一分子中に少なくとも２個の、珪素原子に結合した加水分解性基を有する珪素化合物（ｂ−３）の加水分解縮合反応を行なうことにより得られる複合樹脂であっても良い。さらには、加水分解性シリル基および酸基と、これらの両基以外の官能基（ｂ−４）とを併有する重合体の存在下に、一分子中に少なくとも２個の、珪素原子に結合した加水分解性基を有する珪素化合物の加水分解縮合反応を行なうことにより得られる複合樹脂であっても良い。
【００４４】
前記した、加水分解性シリル基および酸基なるこれらの両基以外の官能基（ｂ−４）は、水酸基、ブロックされた水酸基、３級アミノ基、シクロカーボネート基、エポキシ基、１級アミド基、２級アミド、カーバメート基および次のような一般式（Ｉ）  
【００４５】
【化１】
2016114748.tif 000002
【００４６】
で示される官能基であっても良い。
【００４７】
また、前記した加水分解性シリル基（ｂ−１）はアルコキシシリル基であっても良く、また、前記した一分子中に少なくとも２個の、珪素原子に結合した加水分解性基を有する珪素化合物（ｂ−３）が、テトラアルコキシシラン、オルガノトリアルコキシシランおよびジオルガノジアルコキシシランよりなる群から選ばれる、少なくとも１種のアルコキシシランであっても良く、また、前記した珪素原子に結合した加水分解性基がアルコキシ基であっても良い。
【００４８】
また、前記した重合体（ｂ−２）はビニル系重合体であっても良く、さらにビニル系重合体がアクリル系重合体であっても良い。
【００４９】
本発明における複合樹脂（Ｂ）は、親水性基含有ポリウレタン（ｂ−５）とビニル重合体（ｂ−６）とがポリシロキサン（ｂ−７）を介して結合した複合樹脂であっても良い。
【００５０】
前記親水性基含有ポリウレタン（ｂ−５）は、ポリエーテルポリオール、ポリエステルポリオール及びポリカーボネートポリオールからなる群より選ばれる１種以上と親水性基含有ポリオールとを含むポリオール及びポリイソシアネートを反応させて得られるものであっても良い。
【００５１】
また、前記親水性基含有ポリウレタン（ｂ−５）と前記ビニル重合体（ｂ−６）との質量割合が１／１〜１／２０の範囲であっても良い。
【００５２】
また、前記親水性基含有ポリウレタン（ｂ−５）と前記ポリシロキサン（ｂ−７）との結合が、前記親水性基含有ポリウレタン（ｂ−５）の有する加水分解性シリル基及び／またはシラノール基と前記ポリシロキサン（ｂ−７）の有する加水分解性シリル基及び／またはシラノール基との反応によって形成されるものであり、かつ前記ビニル重合体（ｂ−６）と前記ポリシロキサン（ｂ−７）との結合が、前記ビニル重合体（ｂ−６）の有する加水分解性シリル基及び／またはシラノール基と前記ポリシロキサン（ｂ−７）の有する加水分解性シリル基及び／またはシラノール基との反応によって形成されるものであっても良い。
【００５３】
また、前記ビニル重合体（ｂ−６）は、加水分解性シリル基含有ビニル単量体及びシラノール基含有ビニル単量体からなる群より選ばれる１種以上を含むビニル単量体を重合して得られるものであっても良く、また、前記ポリシロキサン（ｂ−７）が、珪素原子に結合した芳香族環式構造、珪素原子に結合した炭素原子数１〜３個を有するアルキル基、及び珪素原子に結合した炭素原子数１〜３個を有するアルコキシ基からなる群より選ばれる１種以上を有するものであっても良い。
【００５４】
さらに、本発明における複合樹脂（Ｂ）のポリシロキサン重合体が、シラノール基および／または加水分解性シリル基、並びに重合性二重結合を有するポリシロキサン重合体（ｂ−８）であっても良い。
【００５５】
また、前記ポリシロキサン重合体（ｂ−８）が下記一般式（ＩＩ）および／または一般式（ＩＩＩ）で表される構造単位を有するポリシロキサン重合体であっても良い。  
【００５６】
【化２】
2016114748.tif 000003
【００５７】
【化３】
2016114748.tif 000004
【００５８】
（前記一般式（ＩＩ）及び（ＩＩＩ）中、Ｒ２、Ｒ３１及びＲ３２は、それぞれ独立して炭素原子数が１〜６のアルキル基、炭素原子数が３〜８のシクロアルキル基、アリール基または炭素原子数が７〜１２のアラルキル基を示す。）
【００５９】
また、前記ポリシロキサン重合体（ｂ−８）が、重合性二重結合をポリシロキサン重合体の重量を基準として１〜４０重量％含有するポリシロキサン重合体であってもよい。
【００６０】
本発明の有機顔料組成物は、質量換算で有機顔料（Ａ）１００部当たり、ポリシロキサン重合体とポリシロキサン以外の重合体からなる複合樹脂（Ｂ）０．１〜１５部を含有することを特徴とするが、中でも有機顔料（Ａ）１００部当たり２〜１４部、特に３〜１３部の複合樹脂（Ｂ）を含有させることより、本発明における技術的効果、被着色媒体への分散性や分散安定性等のその他の技術的効果、経済性等の最もバランスが取れた有機顔料組成物と出来るので好ましい。
【００６１】
この様な本発明の有機顔料組成物は、有機顔料（Ａ）と複合樹脂（Ｂ）とを任意の手段で混合することで調製することが出来る。簡便な調製方法としては、例えば、有機顔料（A）と複合樹脂（Ｂ）とを混合する方法、複合樹脂（Ｂ）の液媒体溶液中に有機顔料（Ａ）を混合し攪拌し、濾過乾燥する方法等がある。
【００６２】
しかしながら、本発明者らは、前記した簡便な調製方法に比べて、より有機顔料（Ａ）と複合樹脂（Ｂ）の強い相互作用が期待できる方法、具体的には、ポリシロキサン重合体とポリシロキサン以外の重合体からなる複合樹脂（Ｂ）の存在下で有機顔料（Ａ）をソルベントソルトミリングすることで調製された有機顔料組成物の方が、前記した簡便な方法で調製された有機顔料組成物に比べて、より大きな耐熱性改良効果が奏されることを見出した。以下、この調製方法をソルベントソルトミリング法と称する。
【００６３】
本発明の上記した調整方法は、有機顔料（Ａ）として、フタロシアニン顔料、ジオキサジン顔料、アゾ顔料、キナクリドン顔料、スレン顔料、ペリレン顔料、ペリノン顔料、フタロン顔料、イソインドリン顔料、イソインドリノン顔料、メチン・アゾメチン顔料、アントラキノン顔料、チオインジゴ顔料、金属錯体顔料またはジケトピロロピロール顔料等の有機顔料を挙げることができ、フタロシアニン顔料としては、銅フタロシアニン、無金属フタロシアニン、亜鉛フタロシアニン、コバルトフタロシアニン、ニッケルフタロシアニン、鉄フタロシアニン等、およびそれらのフタロシアニンをハロゲン化したハロゲン化フタロシアニン、アゾ顔料としてはアゾレーキ顔料、不溶性アゾ顔料、縮合アゾ顔料等、アントラキノン顔料としては、アミノアントラキノン、ジアミノジアントラキノン、アントラピリミジン、フラバントロン、アントアントロン、インダントロン、ピラントロン、ビオラントロン等、または、アセチレンブラック、チャンネルブラック、ファーネスブラック等のカーボンブラック、その他有機顔料全般を得るのに、特に優れた製造方法である。
【００６４】
ソルベントソルトミリング法について説明する。ソルベントソルトミリング法によれば、有機顔料（Ａ）と複合樹脂（Ｂ）を、水溶性無機塩と水溶性有機溶剤で機械的応力を加えて混練することで、有機顔料（Ａ）の粒子径を微細にすると共に、粒子形状を略立方体状にした上で、複合樹脂（Ｂ）を均一かつ確実に有機顔料（Ａ）の表面に被覆することができる。
【００６５】
このソルベントソルトミリングは、具体的には、有機顔料と、水溶性無機塩と、それを溶解しない水溶性有機溶剤とを混練機に仕込み、その中で混練摩砕が行われる。
【００６６】
ソルベントソルトミリング法にて、有機顔料（Ａ）と複合樹脂（Ｂ）とから有機顔料組成物を調製する場合、最終的に得られる有機顔料組成物が、有機顔料（Ａ）１００部当たり複合樹脂（Ｂ）０．１〜１５部となる様に、両者が仕込まれるが、有機顔料（Ａ）と複合樹脂（Ｂ）との間の吸着を含む相互作用が強いことから、仕込んだ複合樹脂（Ｂ）は、ほとんど流出することなく、有機顔料（Ａ）にとどまる。
【００６７】
水溶性無機塩としては、例えば塩化ナトリウム、塩化カリウム、硫酸ナトリウム等の無機塩を用いることが好ましい。また、平均粒子径０．５〜５０μｍの無機塩を用いることがより好ましい。この様な無機塩は、通常の無機塩を微粉砕することにより容易に得られる。
【００６８】
また、当該無機塩の使用量は、質量換算で有機顔料（Ａ）１部に対して２〜２０部とするのが好ましく、４〜１６部とするのがより好ましく、６〜１２部とするのがさらに好ましい。
【００６９】
水溶性有機溶剤としては、結晶成長を抑制し得るものが好適に使用でき、例えばジエチレングリコール、グリセリン、エチレングリコール、プロピレングリコール、液体ポリエチレングリコール、液体ポリプロピレングリコール、２−（メトキシメトキシ）エタノール、２−ブトキシエタノール、２−（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール、トリエチレングリコール、ポリエチレングリコール、１，２−プロパンジオール、１−メトキシ−２−プロパノール等を用いることができるが、エチレングリコール又はジエチレングリコールが好ましい。
【００７０】
当該水溶性有機溶剤の使用量は、特に限定されるものではないが、質量換算で有機顔料（Ａ）１部に対して０．０１〜５部が好ましい。
【００７１】
混練温度は、０〜１５０℃の間で行うことが好ましい。後記する耐熱性、コントラスト等の低下も少なくすることが出来るので、こうして得られた有機顔料組成物は、カラーフィルタ用として好ましい。
【００７２】
この混練に用いる装置としては、ニーダー、ミックスマーラー、特開２００７−１００００８公報に記載のプラネタリー型ミキサーである井上製作所株式会社製のトリミックス（商標名）や、特開平４−１２２７７８号公報に記載の連続式二軸押出機や、特開２００６−３０６９９６号公報に記載の連続式一軸混練機である浅田鉄工株式会社製のミラクルＫＣＫ等を用いることができる。
【００７３】
ソルベントソルトミリング法において、液媒中での加熱や加熱混練が行なわれた混合物は、例えば冷却し、そこから液媒体を除去し、必要に応じて、固形物を洗浄、濾過、乾燥、粉砕等をすることにより、有機顔料（Ａ）と複合樹脂（Ｂ）とを含有する本発明の有機顔料組成物の粉体を得ることが出来る。
【００７４】
洗浄としては、水洗、湯洗のいずれも採用することができる。洗浄回数は、１〜５回の範囲で繰り返すことも出来る。洗浄することで、有機顔料（Ａ）に吸着していない複合樹脂（Ｂ）を容易に除去することが出来る。必要であれば、結晶状態を変化させない様に、酸洗浄、アルカリ洗浄、溶剤洗浄を行ってもよい。有機顔料組成物に含有された、有効成分である、複合樹脂（Ｂ）の量（いわゆる歩留まり）は、例えば有機顔料組成物の溶媒抽出による複合樹脂抽出量から、或いは、仕込複合樹脂（Ｂ）に対する濾液中の流出量から求めることが出来る。
【００７５】
上記した濾別、洗浄後の乾燥としては、例えば、乾燥機に設置した加熱源による８０〜１２０℃の加熱等により、顔料の脱水及び／又は脱溶剤をする回分式あるいは連続式の乾燥等が挙げられ、乾燥機としては一般に箱型乾燥機、バンド乾燥機、スプレードライヤー等がある。特にスプレードライ乾燥はペースト作成時に易分散であるため好ましい。また、乾燥後の粉砕は、比表面積を大きくしたり一次粒子の平均粒子径を小さくするための操作ではなく、例えば箱型乾燥機、バンド乾燥機を用いた乾燥の場合のように顔料がランプ状等のとなった際に顔料を解して粉末化するために行うものであり、例えば、乳鉢、ハンマーミル、ディスクミル、ピンミル、ジェットミル等による粉砕等が挙げられる。こうして、有機顔料（Ａ）と複合樹脂（Ｂ）とを含有する有機顔料組成物を主成分として含む乾燥粉末が得られる。
【００７６】
本発明における有機顔料組成物は、液媒体中への分散性、分散安定性が高く、顔料分散液の粘度は低く、かつ微細な粒子に分散していることからニュートン流動性も高いまま安定し、例えばこれからカラーフィルタ画素部を製造した場合には、均質な塗膜を形成して輝度、コントラストおよび光透過率のいずれもが高いカラーフィルタを得ることができる。
【００７７】
こうして得られた本発明の有機顔料組成物は、被着色媒体を着色した際の着色物は鮮明で彩度に優れ、熱履歴を長時間に亘り受けても着色物の色相が大きく変化せずに耐熱性に優れている。従って、カラーフィルタの画素部の着色をはじめとして、塗料、プラスチック、印刷インク、ゴム、レザー、捺染、電子写真用トナー、インクジェットインキ、熱転写インキなどの着色にも適する。
【００７８】
更には、本発明の有機顔料組成物には、有機顔料（Ａ）のスルホン酸誘導体、同Ｎ−（ジアルキルアミノ）メチル誘導体、同Ｎ−（ジアルキルアミノアルキル）スルホン酸アミド誘導体、同フタルイミドアルキル誘導体等の有機顔料誘導体等や、ビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、ディスパービックＬＰＮ２１１１６、ディスパービックＬＰＮ６９１９エフカ社のエフカ４６、エフカ４７、エフカ４５２、エフカＬＰ４００８、エフカ４００９、エフカＬＰ４０１０、エフカＬＰ４０５０、ＬＰ４０５５、エフカ４００、エフカ４０１、エフカ４０２、エフカ４０３、エフカ４５０、エフカ４５１、エフカ４５３、エフカ４５４０、エフカ４５５０、エフカＬＰ４５６０、エフカ１２０、エフカ１５０、エフカ１５０１、エフカ１５０２、エフカ１５０３、ルーブリゾール社のソルスパース３０００、ソルスパース９０００、ソルスパース１２０００、ソルスパース１３２４０、ソルスパース１３６５０、ソルスパース１３９４０、ソルスパース１７０００、１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の、室温で液状かつ水不溶性の合成樹脂を含有させることが出来る。これら分散剤や、樹脂の添加は、フロッキュレーションの低減、顔料の分散安定性の向上、分散体の粘度特性を向上にも寄与する。
【００７９】
本発明の有機顔料組成物は、公知慣用の用途にいずれも使用できるが、カラーフィルタの画素部に含有させる場合には、それは、特に一次粒子の平均粒子径が０．０１〜０．１０μｍであると、顔料凝集も比較的弱く、着色すべき合成樹脂等への分散性がより良好となる。
【００８０】
上記した本発明の有機顔料組成物又は本発明の製造方法で得られた有機顔料組成物を、カラーフィルタのＲ，Ｇ，Ｂの各色の画素部に含有させることで、カラーフィルタとすることが出来る。具体的には、例えばＣ．Ｉ．ピグメントレッド２５４の様なジケトピロロピロール顔料を含有する本発明の有機顔料組成物からはＲ画素が、Ｃ．Ｉ．ピグメントグリーン３６や同５８の様なハロゲン化金属フタロシアニン顔料を含有する本発明の有機顔料組成物からはＧ画素が、Ｃ．Ｉ．ピグメントブルー１５：６の様な金属フタロシアニン顔料を含有する本発明の有機顔料組成物からはＢ画素を得ることが出来る。
【００８１】
上記した通り、本発明の有機顔料組成物は、公知の方法でカラーフィルタのＲ，Ｇ，Ｂ各色画素部のパターンの形成に用いることが出来る。典型的には、本発明のカラーフィルタ用顔料組成物と、感光性樹脂とを必須成分して含むカラーフィルタ画素部用感光性組成物を得ることが出来る。
【００８２】
カラーフィルタの製造方法としては、例えば、本発明の有機顔料組成物を感光性樹脂からなる分散媒に分散させた後、スピンコート法、ロールコート法、インクジェット法等でガラス等の透明基板上に塗布し、ついでこの塗布膜に対して、フォトマスクを介して紫外線によるパターン露光を行った後、未露光部分を溶剤等で洗浄して各色パターンを得る、フォトリソグラフィーと呼ばれる方法が挙げられる。
【００８３】
その他、電着法、転写法、ミセル電解法、ＰＶＥＤ（Ｐｈｏｔｏｖｏｌｔａｉｃ Ｅｌｅｃｔｒｏｄｅｐｏｓｉｔｉｏｎ）法の方法で各色画素部のパターンを形成して、カラーフィルタを製造してもよい。本発明の有機顔料組成物は、熱履歴を受けても色相変化が小さいため、例えば、ベーキングを工程に含む様なカラーフィルタの製造方法においては、極めて有用である。
【００８４】
カラーフィルタ画素部用感光性組成物を調製するには、例えば、本発明の有機顔料組成物と、感光性樹脂と、光重合開始剤と、前記樹脂を溶解する有機溶剤とを必須成分として混合する。その製造方法としては、本発明の有機顔料組成物と有機溶剤と必要に応じて分散剤を用いて分散液を調製してから、そこに感光性樹脂等を加えて調製する方法が一般的である。
【００８５】
必要に応じて用いる分散剤としては、例えばビックケミー社のディスパービック（Ｄｉｓｐｅｒｂｙｋ登録商標）１３０、ディスパービック１６１、ディスパービック１６２、ディスパービック１６３、ディスパービック１７０、エフカ社のエフカ４６、エフカ４７等が挙げられる。また、レベンリグ剤、カップリング剤、カチオン系の界面活性剤なども併せて使用可能である。
【００８６】
有機溶剤としては、例えばトルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル、水等がある。有機溶剤としては、特にプロピオネート系、アルコール系、エーテル系、ケトン系、窒素化合物系、ラクトン系、水等の極性溶媒で水可溶のものが適している。
【００８７】
本発明の有機顔料組成物１００質量部当たり、３００〜１０００質量部の有機溶剤と、必要に応じて０〜２００質量部の分散剤及び／又は０〜２０質量部の顔料誘導体とを、均一となる様に攪拌分散して分散液を得ることができる。次いでこの分散液に、本発明の有機顔料組成物１質量部当たり、０．５〜２０質量部の感光性樹脂、感光性樹脂１質量部当たり０．０５〜３質量部の光重合開始剤と、必要に応じてさらに有機溶剤を添加し、均一となる様に攪拌分散してカラーフィルタ画素部用感光性組成物を得ることができる。
【００８８】
この際に使用可能な感光性樹脂としては、例えばウレタン系樹脂、アクリル系樹脂、ポリアミド酸系樹脂、ポリイミド系樹脂、スチレンマレイン酸系樹脂、スチレン無水マレイン酸系樹脂等の熱可塑性樹脂や、例えば１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等のような多官能モノマー等の光重合性モノマーが挙げられる。
【００８９】
光重合開始剤としては、例えばアセトフェノン、ベンゾフェノン、ベンジルジメチルケタノール、ベンゾイルパーオキサイド、２−クロロチオキサントン、１，３−ビス（４'−アジドベンザル）−２−プロパン、１，３−ビス（４'−アジドベンザル）−２−プロパン−２'−スルホン酸、４，４'−ジアジドスチルベン−２，２'−ジスルホン酸等がある。
【００９０】
こうして調製されたカラーフィルタ画素部用感光性組成物は、フォトマスクを介して紫外線によるパターン露光を行った後、未露光部分を有機溶剤やアルカリ水等で洗浄することによりカラーフィルタとなすことができる。
【実施例】
【００９１】
以下、調整例、合成例、実施例、比較例を用いて、本発明を具体的に示す。これらの例中、「部」は「重量部」を、「％」は質量パーセントを意味するものとする。
【００９２】
（調整例１）［中間体（Ｂ’−１−１）の合成］
攪拌機、温度計、冷却管および窒素導入管を装備した４つ口フラスコに、プロピレングリコールモノプロピルエーテル（和光純薬工業株式会社製）３６部、イソプロピルアルコール（和光純薬工業株式会社製）８０部、フェニルトリメトキシシラン（信越化学工業株式会社製）３２部、及びジメチルジメトキシシラン（信越化学工業株式会社製）１９部を仕込んで、８０℃まで昇温した。次いで、同温度で、メチルメタクリレート（和光純薬工業株式会社製）９部、ｎ−ブチルメタクリレート（和光純薬工業株式会社製）８６部、ｎ−ブチルアクリレート（和光純薬工業株式会社製）６７部、３−メタクリルオキシプロピルトリメトキシシラン（信越化学工業株式会社製）１４部、アクリル酸（和光純薬工業株式会社製）１６部、プロピレングリコールモノプロピルエーテル（和光純薬工業株式会社製）１４部及びｔ−ブチルパーオキシ−２−エチルヘキサノエート（日油株式会社製）１４部を含有する混合液を、前記反応容器中へ４時間で滴下した後、更に同温度で２時間反応させることで、カルボキシル基と加水分解性シリル基とを有する数平均分子量１３，１００のビニル重合体１を得た。  
【００９３】
［数平均分子量の測定］  
なお、本発明における数平均分子量（ポリスチレン換算）の測定はＧＰＣ（ゲル浸透クロマトグラフィー）によって行い、東ソー株式会社製ＨＬＣ８２２０システムを用い以下の条件で行った。
【００９４】
分離カラム：ＴＳＫｇｅｌＧＭＨＨＲ−Ｎ（東ソー株式会社製）を４本使用。カラム温度：４０℃。移動層：テトラヒドロフラン（和光純薬工業株式会社製）。流速：１．０ｍｌ／分。試料濃度：１．０重量％。試料注入量：１００マイクロリットル。検出器：示差屈折計。
【００９５】
次いで、前記ビニル重合体１の有機溶剤溶液を含む反応容器中に、「Ａ−３」〔堺化学(株)製のｉｓｏ−プロピルアシッドホスフェート〕０．９部と脱イオン水２４部とを含む混合液を、５分間で滴下し、更に８０℃で１０時間攪拌し加水分解縮合反応させることによって、前記ビニル重合体１の有する加水分解性シリル基に、フェニルトリメトキシシラン及びジメチルジメトキシシラン由来のポリシロキサンが結合した樹脂よりなる中間体（Ｂ’−１−１）を得た。
【００９６】
（調整例２）［中間体（Ｂ’−１−２）の合成］
攪拌機、温度計、冷却管および窒素導入管を装備した４つ口フラスコに、メチルトリメトキシシラン（信越化学工業株式会社製）１４２１部を仕込んで、６０℃まで昇温し、反応容器中に「Ａ−３」〔堺化学(株)製のｉｓｏ−プロピルアシッドホスフェート〕０．１７部と脱イオン水２０７部との混合液を５分間で滴下した後、８０℃の温度で４時間攪拌して加水分解縮合反応させた。 前記加水分解縮合反応によって得られた縮合物を、温度４０〜６０℃及び３００〜１０ｍｍＨｇの減圧下（メタノールの留去開始時の減圧条件が３００ｍｍＨｇで、最終的に１０ｍｍＨｇとなるまで減圧する条件を言う。）で蒸留し前記反応過程で生成したメタノール及び水を除去することによって、数平均分子量１，０００のメチルトリメトキシシランの縮合物よりなる中間体（Ｂ’−１−２）を含む混合液（有効成分７０％）を得た。なお、前記有効成分とは、メチルトリメトキシシラン等のシランモノマーのメトキシ基が全て縮合反応した場合の理論収量（質量部）を、縮合反応後の実収量（質量部）で除した値〔シランモノマーのメトキシ基が全て縮合反応した場合の理論収量（質量部）／縮合反応後の実収量（質量部）〕により算出したものである。
【００９７】
（調整例３）［中間体（Ｂ’−２−１）の合成］
攪拌機、温度計、冷却管および窒素導入管を装備した４つ口フラスコに、数平均分子量２，０００のポリテトラメチレングリコール（三菱化学株式会社製ＰＴＭＧ−２０００）１２２部、イソホロンジイソシアネート（和光純薬工業株式会社製）５１部を仕込んで１００℃まで昇温し、同温度で１時間反応させた。次いで、温度を８０℃に下げ、ジメチロールプロピオン酸（和光純薬工業株式会社製）１０部、ネオペンチルグリコール（和光純薬工業株式会社製）４部、及びメチルエチルケトン（和光純薬工業株式会社製）９４部を、前記反応容器中へ投入した後、更に８０℃で５時間反応させた。次いで、温度を５０℃に下げ、３−アミノプロピルトリエトキシシラン（信越化学工業株式会社製）２３部、及びイソプロピルアルコール（和光純薬工業株式会社製）２２１部を前記反応容器中へ投入し反応させることで、カルボキシル基と加水分解性シリル基とを有する数平均分子量が７，５００のポリウレタンよりなる中間体（Ｂ’−２−１）を得た。
【００９８】
（調整例４）［中間体（Ｂ’−２−２）の合成］
攪拌機、温度計、冷却管および窒素導入管を装備した４つ口フラスコに、プロピレングリコールモノプロピルエーテル（和光純薬工業株式会社製）１２５部、フェニルトリメトキシシラン（信越化学工業株式会社製）１６８部及びジメチルジメトキシシラン（信越化学工業株式会社製）１０２部を仕込んで、８０℃まで昇温した。次いで、同温度で、メチルメタクリレート（和光純薬工業株式会社製）３８部、ｎ−ブチルメタクリレート（和光純薬工業株式会社製）２４部、ｎ−ブチルアクリレート（和光純薬工業株式会社製）３６部、アクリル酸（和光純薬工業株式会社製）２４部、３−メタクリルオキシプロピルトリメトキシシラン（信越化学工業株式会社製）４部、５４部及びｔ−ブチルパーオキシ−２−エチルヘキサノエート（日油株式会社製）６部を含有する混合液を、前記反応容器中へ４時間で滴下した後、更に同温度で２時間反応させることによって、カルボキシル基と加水分解性シリル基とを有する数平均分子量１０，２００のビニル重合体２を得た。  
【００９９】
次いで、「Ａ−３」〔堺化学(株)製のｉｓｏ−プロピルアシッドホスフェート〕２．７部と脱イオン水７６部との混合液を５分間で滴下し、更に同温度で１時間攪拌して加水分解縮合反応させ、次いで、前記メチルトリメトキシシランの縮合物よりなる中間体（Ｂ’−１−２）２９１部を加え、更に、脱イオン水４９部を添加して同温度で１６時間攪拌し、加水分解縮合反応させることで、前記ビニル重合体２の有する加水分解性シリル基と、前記フェニルトリメトキシシラン及びジメチルジメトキシシラン由来のポリシロキサンの有する加水分解性シリル基及びシラノール基とが結合し、更にメチルトリメトキシシランの縮合物よりなる中間体（Ｂ’−１−２）が結合した中間体（Ｂ’−２−２）を得た。
【０１００】
（調整例５）［中間体（Ｂ’−３−１）の合成］
攪拌機、温度計、冷却管および窒素導入管を装備した４つ口フラスコに、フェニルトリメトキシシラン（信越化学工業株式会社製）１６４部を仕込んで、１２０℃まで昇温した。次いで、メチルメタクリレート（和光純薬工業株式会社製）２２６部、３−メタクリロイルオキシプロピルトリメトキシシラン（信越化学工業株式会社製）１４部、ｔ−ブチルパーオキシ−２−エチルヘキサノエート（日油株式会社製）２４部からなる混合液を、前記反応容器中へ４時間で滴下した。その後、同温度で１６時間攪拌し、加水分解性シリル基を有する数平均分子量１１，０００のビニル重合体よりなる中間体（Ｂ’−３−１）を調製した。
【０１０１】
（合成例１）［複合樹脂（Ｂ−１）の合成］
攪拌機、温度計、冷却管および窒素導入管を装備した４つ口フラスコに、前記中間体（Ｂ’−１−１）の全量を仕込み、トリエチルアミン（和光純薬工業株式会社製）１８部を混合することで前記中間体中のカルボキシル基を中和した中和物を得た。次いで、該中和物に前記中間体（Ｂ’−１−２）１２４部を加え、攪拌下８０℃で１時間加水分解縮合反応させることで、前記中間体（Ｂ’−１−１）の加水分解性シリル基と、前記中間体（Ｂ’−１−２）中の加水分解性シリル基とが結合した複合樹脂の含有液を得た。次いで、減圧乾燥（６０℃、２４時間）し、ポリシロキサン重合体とポリシロキサン以外の重合体からなる数平均分子量４，２００の複合樹脂（Ｂ−１）を得た。
【０１０２】
（合成例２）［複合樹脂（Ｂ−２）の合成］
攪拌機、温度計、冷却管および窒素導入管を装備した４つ口フラスコに、前記中間体（Ｂ’−２−１）の全量と前記中間体（Ｂ’−２−２）２７９部とを仕込み、攪拌下８０℃で１時間加水分解縮合反応させることで、前記樹脂中間体（Ｂ’−２−１）のポリウレタンの有する加水分解性シリル基と前記中間体（Ｂ’−２−２）中の加水分解性シリル基とが結合した複合樹脂の含有液を得た。次いで、前記複合樹脂の含有液とトリエチルアミン（和光純薬工業株式会社製）１４部とを混合することで樹脂中のカルボキシル基を中和した中和物を得、次いで、この溶液を減圧乾燥（６０℃、２４時間）し、ポリシロキサン重合体とポリシロキサン以外の重合体からなる数平均分子量５，１００の複合樹脂（Ｂ−２）を得た。
【０１０３】
（合成例３）［複合樹脂（Ｂ−３）の合成］
攪拌機、温度計、冷却管および窒素導入管を装備した４つ口フラスコに、前記中間体（Ｂ’−３−１）を仕込み、反応容器の温度を８０℃に調整し、メチルトリメトキシシラン（信越化学工業株式会社製）１１３部、３−アクリロイルオキシプロピルトリメトキシシラン（東京化成工業株式会社製）１９４部、ジメチルジメトキシシラン（信越化学工業株式会社製）９９部を、前記反応容器中へ添加した。その後、「Ａ−３」〔堺化学（株）製のｉｓｏ−プロピルアシッドホスフェート〕５．４部と脱イオン水８３部との混合液を、５分間で滴下し、同温度で２時間攪拌することにより、加水分解縮合反応させ、反応生成物を得た。その後、前記反応生成物を減圧乾燥（６０℃、２４時間）し、ポリシロキサン重合体とポリシロキサン以外の重合体からなる数平均分子量２，３００の複合樹脂（Ｂ−３）を得た。
【０１０４】
（合成例４）［比較樹脂（Ｃ−１）の合成］
攪拌機、温度計、冷却管および窒素導入管を装備した４つ口フラスコに、プロピレングリコールモノメチルエーテルアセテート（ダイセル化学工業株式会社）１５４０部を仕込み、窒素気流下で１１０℃に昇温した後、ベンジルメタクリレート（和光純薬工業株式会社製）８５６部、メタクリル酸（和光純薬工業株式会社製）１４２部およびｔ−ブチルパーオキシ−２−エチルヘキサノエート（日油株式会社製）１５部からなる混合液を、４時間かけて滴下した。滴下終了後、１１０℃にて７時間反応させて、数平均分子量７，７００の共重合体よりなる溶液を得た。この樹脂溶液を減圧乾燥（６０℃、２４時間）し、比較樹脂（Ｃ−１）を得た。
【０１０５】
（合成例５）［比較樹脂（Ｃ−２）の合成］
攪拌機、温度計、冷却管および窒素導入管を装備した４つ口フラスコに、プロピレングリコールモノメチルエーテルアセテート（ダイセル化学工業株式会社）１５４０部を仕込み、窒素気流下で１１０℃に昇温した後、メチルメタクリレート（和光純薬工業株式会社製）５９７部、ｎ−ブチルメタクリレート（和光純薬工業株式会社製）２６１部、グリシジルメタクリレート（和光純薬工業株式会社製）１４２部およびｔ−ブチルパーオキシ−２−エチルヘキサノエート（日油株式会社製）１８部からなる混合液を、４時間かけて滴下した。滴下終了後、１１０℃にて７時間反応させて、数平均分子量７，５００の共重合体よりなる溶液を得た。この樹脂溶液を減圧乾燥（６０℃、２４時間）し、比較樹脂（Ｃ−２）を得た。
【０１０６】
［実施例１］
ＦＡＳＴＯＧＥＮ  Ｂｌｕｅ  ＡＥ−８（ＤＩＣ株式会社製Ｃ．Ｉ．Ｐｉｇｍｅｎｔ  Ｂｌｕｅ  １５：６）８５部、平均置換基数１．４の銅フタロシアニンフタルイミドメチル誘導体（ＤＩＣ株式会社製）５部、複合樹脂（Ｂ−１）１０部、粉砕した塩化ナトリウム（日本食塩製造株式会社製）１０００部、およびジエチレングリコール（三菱化学株式会社製）１６０部を双腕型ニーダーに仕込み、８０〜９０℃で１０時間混練した。
得られた内容物を大過剰の水で洗浄、濾過し、濾液の比電導度が原水の比電導度＋２０μＳ／ｃｍ以下となるまで水洗することによって、ε型銅フタロシアニン顔料組成物のウエットケーキを得た。得られたウエットケーキをビーカーに移し、２％塩酸（ダイキン工業株式会社）水溶液３０００部を加え、攪拌分散してスラリーとし、７０℃で１時間攪拌後、濾過、水洗し、ウエットケーキを得た。得られたウエットケーキをビーカーに移し、室温の水３０００部を加え、攪拌分散してスラリーとした。引き続き、平均置換基数０．８の銅フタロシアニンスルホン酸誘導体（ＤＩＣ株式会社製）５部の水酸化ナトリウム（和光純薬工業株式会社製）水溶液を前記顔料スラリー中に添加し、１時間攪拌後、塩酸（ダイキン工業株式会社）を添加してスラリーのｐＨを７まで戻し、銅フタロシアニンスルホン酸誘導体を顔料の表面に析出させた。そのまま１時間保持後、濾過、温水洗浄、乾燥、粉砕し、一次粒子の平均粒子径１００ｎｍ以下の青色顔料組成物を得た。
【０１０７】
このようにして得られた青色顔料組成物２０部をポリビンに入れ、プロピレングリコールモノメチルエーテルアセテート（ダイセル化学工業株式会社）１１０部、ＤＩＳＰＥＲＢＹＫ  ＬＰＮ２１１１６（ビックケミー株式会社社製）１４部、０．３−０．４ｍｍφセプルビーズ（サンゴバン株式会社社製）を加え、ペイントコンディショナー（東洋精機株式会社製）で４時間分散し、顔料分散液を得た。この顔料分散液７５．００部とポリエステルアクリレート樹脂（アロニックス（商標名）Ｍ７１００、東亜合成化学工業株式会社製）５．５０部、ジペンタエリスレートヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＦＰ（ダウケミカル株式会社製）１３．５部を分散攪拌機で攪拌し、孔径１．０μｍのフィルターで濾過し、カラーレジストを得た。このカラーレジストスピンコーターにより５０ｍｍ×５０ｍｍ、１ｍｍのガラス基板上に塗布し、９０℃で２０分間予備乾燥して塗膜を形成させた。次いで、フォトマスクを介して紫外線によるパターン露光を行った後、未露光部分を０．５％の炭酸ナトリウム（和光純薬工業株式会社製）水溶液中で洗浄し、２３０℃で６０分間焼成することでカラーフィルタとした。  
【０１０８】
［色差ΔＥ＊の評価］
２３０℃焼成前と２３０℃焼成後のカラーフィルタを用いて、Ｃ光源における色差ΔＥ＊を、大塚電子株式会社製ＭＣＰＤ−３０００で測定した。色差ΔＥ＊は０に近いほど優れる。
【０１０９】
［輝度Ｙの評価］
２３０℃焼成後のカラーフィルタを用いて、Ｃ光源における輝度Ｙを、大塚電子株式会社製ＭＣＰＤ−３０００で測定した。輝度Ｙは大きい値であるほど優れる。
【０１１０】
実施例１で得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．２、色度ｙ＝０．１１０における焼成後輝度Ｙは１３．５であった。
［実施例２］
【０１１１】
実施例１の複合樹脂（Ｂ−１）に変えて、複合樹脂（Ｂ−２）を用いた以外は実施例１と同様にして、青色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．２、色度ｙ＝０．１１０における焼成後輝度Ｙは１３．５であった。
［実施例３］
【０１１２】
実施例１の複合樹脂（Ｂ−１）に変えて、複合樹脂（Ｂ−３）を用いた以外は実施例１と同様にして、青色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．３、色度ｙ＝０．１１０における焼成後輝度Ｙは１３．５であった。
［実施例４］
【０１１３】
Ｃ．Ｉ．Ｐｉｇｍｅｎｔ Ｒｅｄ ２５４（ＤＩＣ株式会社製）４４部、下記一般式（ＩＶ）の顔料誘導体フタルイミドメチル化ジクロロキナクリドン（ＤＩＣ株式会社製）１部を、ジメチルスルホキシド１５００部（和光純薬工業株式会社製）とナトリウムメトキシドの２８重量％メタノール溶液５５部（シグマアルドリッチ社製）との混合溶媒中に溶解させ、５０℃で３時間攪拌後、３５℃まで放冷し、赤色顔料溶解液を得た。
【０１１４】
【化４】
2016114748.tif 000005
【０１１５】
（但し、フタルイミドメチル基の置換数ｎは１〜３である。）  
【０１１６】
次に、水２２００部、氷２７００部に塩酸３４部（濃度３５．０％〜３７．０％、和光純薬工業株式会社製）を添加し、さらに氷浴して冷却した希塩酸中に、激しく攪拌しながら、前記赤色顔料溶解液を滴下し、滴下終了後１時間攪拌した。得られた複合粒子を含有する顔料懸濁液をヌッチェで濾過し、濾液のｐＨが７以上になるまで濾過、水洗浄をくりかえし、９０℃で１７時間乾燥、粉砕し、赤色顔料粉末を得た。
【０１１７】
続いて、前記赤色顔料粉末３５部、フタルイミドメチル化ジクロロキナクリドン（ＤＩＣ株式会社製）１部、複合樹脂（Ｂ−１）４部、塩化ナトリウム（日本食塩製造株式会社製）４００部、およびジエチレングリコール（三菱化学株式会社製）７０部をステンレス製１Ｌニーダー（吉田製作所社製）に仕込み、８０℃で５時間混練した。つぎにこの混合物を２リットルの温水に投入し、３０分間攪拌してスラリー状とし、比電導度が原水の比電導度＋２０μＳ／ｃｍ以下となるまで濾過、水洗をくりかえして塩化ナトリウムおよび溶剤を除いた後、９０℃で１７時間乾燥、粉砕し、一次粒子の平均粒子径１００ｎｍ以下の赤色顔料組成物３５部を得た。
【０１１８】
このようにして得られた赤色顔料組成物２０部をポリビンに入れ、プロピレングリコールモノメチルエーテルアセテート（ダイセル化学工業株式会社製）８８部、ＤＩＳＰＥＲＢＹＫ  ＬＰＮ２１１１６（ビックケミー株式会社社製）２４部、０．３−０．４ｍｍφセプルビーズ（サンゴバン株式会社製）を加え、ペイントコンディショナー（東洋精機株式会社製）で２時間分散し、顔料分散液を得た。この顔料分散液７５．００部とポリエステルアクリレート樹脂（アロニックス（商標名）Ｍ７１００、東亜合成化学工業株式会社製）５．５０部、ジペンタエリスレートヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＦＰ（ダウケミカル株式会社製）１３．５部を分散攪拌機で攪拌し、孔径１．０μｍのフィルターで濾過し、カラーレジストを得た。このカラーレジストスピンコーターにより５０ｍｍ×５０ｍｍ、１ｍｍのガラス基板上に塗布し、９０℃で２０分間予備乾燥して塗膜を形成させた。次いで、フォトマスクを介して紫外線によるパターン露光を行った後、未露光部分を０．５％の炭酸ナトリウム（和光純薬工業株式会社製）水溶液中で洗浄し、２３０℃で６０分間焼成することでカラーフィルタとした。
【０１１９】
実施例４で得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．９、色度ｘ＝０．６４０、色度ｙ＝０．３２０における焼成後輝度Ｙは１９．２であった。
【０１２０】
（比較例１）
実施例１の複合樹脂（Ｂ−１）に変えて、比較樹脂（Ｃ−１）を用いた以外は実施例１と同様にして、青色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．４、色度ｙ＝０．１１０における焼成後輝度Ｙは１３．３であった。
【０１２１】
（比較例２）
実施例１の複合樹脂（Ｂ−１）に変えて、比較樹脂（Ｃ−２）を用いた以外は実施例１と同様にして、青色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．４、色度ｙ＝０．１１０における焼成後輝度Ｙは１３．４であった。
【０１２２】
（比較例３）
実施例１のＦＡＳＴＯＧＥＮ  Ｂｌｕｅ  ＡＥ−８  ８５部と、複合樹脂（Ｂ−１）１０部の代わりに、樹脂添加がなくＦＡＳＴＯＧＥＮ  Ｂｌｕｅ  ＡＥ−８  ９５部のみに変えた以外は実施例１と同様にして、青色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は０．８、色度ｙ＝０．１１０における焼成後輝度Ｙは１３．２であった。
【０１２３】
（比較例４）
実施例４の複合樹脂（Ｂ−１）に変えて、比較樹脂（Ｃ−１）を用いた以外は実施例４と同様にして、赤色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は１．２、色度ｘ＝０．６４０、色度ｙ＝０．３２０における焼成後輝度Ｙは１９．１であった。
【０１２４】
（比較例５）
実施例４の赤色顔料粉末３５部と、複合樹脂（Ｂ−１）４部を、樹脂添加がなく赤色顔料粉末３９部のみに変えた以外は実施例４と同様にして、赤色顔料組成物を得て、それを用いてカラーフィルタとした。得られたカラーフィルタを用いて、２３０℃焼成前後のＣ光源における色差ΔＥ＊および輝度Ｙを、大塚電子株式会社製ＭＣＰＤ−３０００で測定したところ、色差ΔＥ＊は２．０、色度ｘ＝０．６４０、色度ｙ＝０．３２０における焼成後輝度Ｙは１８．８であった。
【０１２５】
上記実施例１〜４および比較例１〜５の評価結果を、表１に示した。
【０１２６】
【表１】
2016114748.tif 000006
【０１２７】
（表中、Ｂ−１５：６はＣ．Ｉ．Ｐｉｇｍｅｎｔ  Ｂｌｕｅ  １５：６を、Ｒ−２５４はＣ．Ｉ．Ｐｉｇｍｅｎｔ  Ｒｅｄ  ２５４を示す。）
【０１２８】
上記表１の実施例１〜３と、比較例３との対比および、実施例４と比較例５の対比から分かる通り、有機顔料に樹脂が含有されていた方が、輝度が高いことは明らかである。
また、上記表１の実施例１〜３と、比較例１、２との対比および、実施例４と比較例４の対比から分かる通り、本発明で用いるポリシロキサン重合体とポリシロキサン以外の重合体からなる複合樹脂（Ｂ）の方が、従来用いられて来た共重合体に比べて、焼成による色相の変化が小さく、焼成後の輝度が高いことは明白である。
【産業上の利用可能性】
【０１２９】
本発明によれば、有機顔料（Ａ）と、ポリシロキサン重合体とポリシロキサン以外の重合体からなる複合樹脂（Ｂ）との相互作用による特異な耐熱性により、熱履歴を受けても色相変化の小さい着色物を提供でき、特に、カラーフィルタの画素部の調製に用いた際に、高輝度で、熱履歴を長時間に亘って受けても、輝度に優れた液晶表示が可能となる液晶表示装置を提供できる。